(57)【要約】本発明は、合成中空小球体の形成方法であって、主要成分および発泡剤を含む凝集体前駆体を調製する工程；ならびに該前駆体の表面を密閉し、かつ発泡剤を活性化するのに十分な所定の温度プロファイルで前駆体を焼成し、それによって合成中空小球体を形成する工程を含み、該主要成分が少なくとも１種のアルミノシリケート材料を含む合成中空小球体の形成方法に関する。合成中空小球体は当該方法によって製造され、そしてその用途もまた記載される。
2005536333.tif 000002
【特許請求の範囲】
【請求項１】
合成中空小球体の形成方法であって、
（ａ）主要成分および発泡剤を含む凝集体前駆体を調製する工程；および
（ｂ）該前駆体の表面を密閉し、かつ発泡剤を活性化するのに十分な所定の温度プロファイルで前駆体を焼成する工程
を含み、該主要成分が少なくとも１種のアルミノシリケート材料を含む合成中空小球体の形成方法。
【請求項２】
前記主要成分の量が、凝集体前駆体の総重量に基づいて、少なくとも４０重量％である請求項１記載の方法。
【請求項３】
前記発泡剤の量が、凝集体前駆体の総重量に基づいて、０．０５〜１０重量％の範囲である請求項１または２記載の方法。
【請求項４】
前記主要成分に対する発泡剤の比が１０００：１〜１０：１の範囲である請求項１、２または３記載の方法。
【請求項５】
前記凝集体前駆体が約１４重量％未満の含水率を有する請求項１、２、３または４記載の方法。
【請求項６】
前記凝集体前駆体が３０〜１０００ミクロンの範囲の平均凝集体粒子サイズを有する微粒子である請求項１、２、３、４または５記載の方法。
【請求項７】
前記凝集体前駆体が最大で約１０重量％の総アルカリ金属酸化物含有率を有する請求項１、２、３、４、５または６記載の方法。
【請求項８】
前記主要成分が、フライアッシュ、ボトムアッシュ、粉炭、ペーパーアッシュ、玄武岩、安山岩、長石、アルミノシリケートクレイ、ボーキサイト、黒曜石、火山灰、火山岩、火山ガラス、ジオポリマーおよびそれらの組み合わせから選択される少なくとも１種のアルミノシリケート材料を含む請求項１、２、３、４、５、６または７記載の方法。
【請求項９】
前記少なくとも１種のアルミノシリケート材料がフライアッシュである請求項１、２、３、４、５、６、７または８記載の方法。
【請求項１０】
前記少なくとも１種のアルミノシリケート材料が炭化されている請求項１、２、３、４、５、６、７、８または９記載の方法。
【請求項１１】
前記少なくとも１種のアルミノシリケート材料中のシリカに対するアルミナの質量比が約１より大きい請求項１、２、３、４、５、６、７、８、９または１０記載の方法。
【請求項１２】
前記少なくとも１種のアルミノシリケート材料が非晶相を包含する請求項１、２、３、４、５、６、７、８、９、１０または１１記載の方法。
【請求項１３】
前記少なくとも１種のアルミノシリケート材料が０．０１〜１００ミクロンの範囲の平均主要粒子サイズを有する請求項１、２、３、４、５、６、７、８、９、１０、１１または１２記載の方法。
【請求項１４】
前記主要成分が、少なくとも１種の廃棄物材料および／または他のガラス形成材料をさらに含む請求項１、２、３、４、５、６、７、８、９、１０、１１、１２または１３記載の方法。
【請求項１５】
前記少なくとも１種の廃棄物材料および／または他のガラス形成材料が、廃棄ガラス、廃棄セラミックス、窯ダスト、廃棄繊維セメント、コンクリート、焼却灰、珪藻土、ケイ砂、シリカフュームまたはそれらの組み合わせから選択される請求項１４記載の方法。
【請求項１６】
前記発泡剤が、粉末状石炭、カーボンブラック、活性炭、グラファイト、炭素の高分子有機物、石油、炭水化物、ＰＶＡ、カーボネート、カーバイド、スルフェート、スルフィド、ニトリド、ニトレート、アミン、ポリオール、グリコールまたはグリセリンから選択される請求項１、２、３、４、５、６、７、８、９、１０、１１、１２、１３、１４または１５記載の方法。
【請求項１７】
前記発泡剤が、シリコンカーバイド、粉末状石炭、カーボンブラックまたは糖から選択される請求項１、２、３、４、５、６、７、８、９、１０、１１、１２、１３、１４、１５または１６記載の方法。
【請求項１８】
前記発泡剤が０．０１〜１０ミクロンの範囲の平均粒子サイズを有する請求項１、２、３、４、５、６、７、８、９、１０、１１、１２、１３、１４、１５、１６または１７記載の方法。
【請求項１９】
前記凝集体前駆体が結合剤をさらに含む請求項１、２、３、４、５、６、７、８、９、１０、１１、１２、１３、１４、１５、１６、１７または１８記載の方法。
【請求項２０】
前記結合剤が、アルカリ金属シリケート、アルカリ金属アルミノシリケート、アルカリ金属ボレート、アルカリまたはアルカリ土類金属カーボネート、アルカリまたはアルカリ土類金属ニトレート、アルカリまたはアルカリ土類金属ニトリド、ホウ酸、アルカリまたはアルカリ土類金属スルフェート、アルカリまたはアルカリ土類金属ホスフェート、アルカリまたはアルカリ土類金属ヒドロキシド、炭水化物、コロイダルシリカ、超微細フライアッシュ、Ｃ型フライアッシュ、Ｆ型フライアッシュ、無機シリケートセメント、ポルトランドセメント、アルミナセメント、石灰基材セメント、ホスフェート基材セメント、有機高分子またはそれらの組み合わせから選択される請求項１９記載の方法。
【請求項２１】
前記結合剤が全体として凝集体前駆体の融点より低い融点を有する請求項１９または２０記載の方法。
【請求項２２】
前記結合剤が７００〜１０００℃の範囲の融点を有する請求項１９、２０または２１記載の方法。
【請求項２３】
前記結合剤が共晶または共晶に近い組成を有する請求項１９、２０、２１または２２記載の方法。
【請求項２４】
前記結合剤が５：１〜１：１の範囲のＳｉＯ2に対するＮａ2Ｏの比を有する請求項２３記載の方法。
【請求項２５】
前記結合剤がナトリウムシリケートである請求項１９、２０、２１、２２、２３または２４記載の方法。
【請求項２６】
前記結合剤が、水酸化アルカリ金属およびアルミノシリケート材料のインサイチュでの反応により生成されるアルカリ金属アルミノシリケートである請求項１９、２０、２１、２２または２３記載の方法。
【請求項２７】
前記結合剤の量が、凝集体前駆体の総重量に基づいて、０．１〜５０重量％の範囲の請求項１９、２０、２１、２２、２３、２４、２５または２６記載の方法。
【請求項２８】
前記主要成分、発泡剤および任意で結合剤が一緒に同時粉砕され、すべての凝集体前駆体成分が実質的に等しい平均粒子サイズを有する請求項１、２、３、４、５、６、７、８、９、１０、１１、１２、１３、１４、１５、１６、１７、１８、１９、２０、２１、２２、２３、２４、２５、２６または２７記載の方法。
【請求項２９】
前記焼成工程（ｂ）が、０．０５〜２０秒間、６００〜２５００℃の範囲の温度で行われる請求項項１、２、３、４、５、６、７、８、９、１０、１１、１２、１３、１４、１５、１６、１７、１８、１９、２０、２１、２２、２３、２４、２５、２６、２７または２８記載の方法。
【請求項３０】
溶融膜が、焼成工程（ｂ）において前駆体の周囲に形成される請求項１、２、３、４、５、６、７、８、９、１０、１１、１２、１３、１４、１５、１６、１７、１８、１９、２０、２１、２２、２３、２４、２５、２６、２７、２８または２９記載の方法。
【請求項３１】
前記発泡剤が、溶融膜の形成中および／または形成後に活性化される請求項３０記載の方法。
【請求項３２】
発泡気体が溶融膜の内側に捕捉される請求項３０または３１記載の方法。
【請求項３３】
前記焼成工程が、流動床式反応器、渦巻き型炉、加熱垂直パイプまたは燃料燃焼炉で行われる請求項１、２、３、４、５、６、７、８、９、１０、１１、１２、１３、１４、１５、１６、１７、１８、１９、２０、２１、２２、２３、２４、２５、２６、２７、２８、２９、３０、３１または３２記載の方法。
【請求項３４】
請求項１、２、３、４、５、６、７、８、９、１０、１１、１２、１３、１４、１５、１６、１７、１８、１９、２０、２１、２２、２３、２４、２５、２６、２７、２８、２９、３０、３１、３２または３３記載の方法により得られ得る合成中空小球体。
【請求項３５】
前記小球体の平均粒子サイズが３０〜１０００ミクロンの範囲であり、そして該小球体の総アルカリ金属酸化物含有率が、小球体の総重量に基づいて、２〜１０重量％の範囲であるアルミノシリケート材料を含む合成中空小球体。
【請求項３６】
前記小球体が１〜１０重量％の範囲の量の酸化ナトリウムを含む請求項３５記載の合成中空小球体。
【請求項３７】
以下の特徴を１つ以上有する請求項３４、３５または３６記載の合成中空小球体。
（ｉ）約０．８〜１のアスペクト比。
（ｉｉ）小球体の総容積に基づいて、約３０〜９５％の空隙容積；
（ｉｉｉ）小球体半径の約５〜３０％の壁厚；
（ｉｖ）３０〜８５重量％のＳｉＯ2、２〜４５重量％のＡｌ2Ｏ3、最大で約３０重量％の二価金属酸化物、２〜１０重量％のアルカリ金属酸化物および最大で約２０重量％の、複数の酸化状態で存在する金属酸化物を含む他の金属酸化物の組成；
（ｖ）約１より大きなシリカ対アルミナ比；
（ｖｉ）３０〜１０００ミクロンの平均直径；
（ｖｉｉ）１〜５０ミクロンの外側壁厚；
（ｖｉｉｉ）０．１〜２．０ｇ／ｃｍ3の粒子密度；または
（ｉｘ）約１．４ｇ／ｃｍ3未満の塊状密度。
【請求項３８】
フィラー用途、改質剤用途、封じ込め用途または基材用途における、請求項３４、３５、３６または３７記載の合成中空小球体の使用。
【請求項３９】
前記フィラー用途が、ポリマー、無機セメント状材料、コンクリート系パテ、木複合材、クレイおよびセラミックスから選択される複合材料におけるフィラーである請求項３８記載の使用。
【請求項４０】
前記改質剤用途が、光反射用途、工業用爆発物、噴射エネルギー吸収構造物、塗料および粉末被覆用途、粉砕および噴射用途、掘削用途、吸着調製物および音響または熱遮断用途から選択される請求項３８記載の使用。
【請求項４１】
前記封じ込め用途が、医学および医薬用途、放射性または毒性材料用の小封じ込め、ならびに、気体および液体用の小封じ込めから選択される請求項３８記載の使用。
【請求項４２】
前記基材用途が、イオン交換用途、触媒用途、濾過、ポリマー複合材用の伝導性フィラーまたはＲＦ遮断フィラーおよび医学用画像化から選択される請求項３８記載の使用。
【請求項４３】
前記合成小球体が第二の表面処理を有する請求項４２記載の使用。
【請求項４４】
請求項３４、３５、３６または３７記載の合成中空小球体を含む繊維セメント建築用製品。
【請求項４５】
合成中空小球体を製造するのに適切な凝集体前駆体であって、該凝集体前駆体が主要成分および発泡剤を含み、該主要成分が少なくとも１種のアルミノシリケート材料を含む凝集体前駆体。
【請求項４６】
請求項２、３、４、５、６または７で規定されるとおりである請求項４５記載の凝集体前駆体。
【請求項４７】
前記主要成分が請求項８、９、１０、１１、１２、１３、１４または１５で規定されるとおりである請求項４５または４６記載の凝集体前駆体。
【請求項４８】
前記発泡剤が請求項１６、１７または１８で規定されるとおりである請求項４５、４６または４７記載の凝集体前駆体。
【請求項４９】
結合剤をさらに含む請求項４５、４６、４７または４８記載の凝集体前駆体。
【請求項５０】
前記結合剤が請求項１９、２０、２１、２２、２３、２４、２５、２６または２７で規定されるとおりである請求項４９記載の凝集体前駆体。
【請求項５１】
合成中空小球体を形成するのに適切な凝集体前駆体の製造方法であって、
（ａ）所定のサイズの主要成分を調製する工程であって、該主要成分が少なくとも１種のアルミノシリケート材料を含む工程；
（ｂ）水中で発泡剤と主要成分を混合する工程；および
（ｃ）混合物を乾燥させる工程
を含む凝集体前駆体の製造方法。
【請求項５２】
前記主要成分の量が、凝集体前駆体の総乾燥重量に基づいて、約４０重量％より多い請求項５１記載の製造方法。
【請求項５３】
前記発泡剤の量が、凝集体前駆体の総乾燥重量に基づいて、約１０重量％未満である請求項５１または５２記載の製造方法。
【請求項５４】
前記主要成分が、請求項８、９、１０、１１、１２、１３、１４または１５に規定されるとおりである請求項５１、５２または５３記載の製造方法。
【請求項５５】
前記発泡剤が、請求項１６、１７または１８に規定されるとおりである請求項５１、５２、５３または５４記載の製造方法。
【請求項５６】
前記結合剤が、工程（ｂ）において主要成分および発泡剤と追加的に混合される請求項５１、５２、５３、５４または５５記載の製造方法。
【請求項５７】
前記結合剤が、請求項１９、２０、２１、２２、２３、２４、２５、２６または２７に規定されるとおりである請求項５６記載の製造方法。
【請求項５８】
前記乾燥工程（ｃ）が、３０〜６００℃の範囲の温度で乾燥することを含む請求項５１、５２、５３、５４、５５、５６または５７記載の製造方法。
【請求項５９】
（ｄ）所定の粒子サイズの凝集体前駆体粒子を形成するために、工程（ｃ）から得られた乾燥混合物を粉砕する工程
をさらに含む請求項５１、５２、５３、５４、５５、５６、５７または５８記載の製造方法。
【請求項６０】
前記乾燥混合物を粉砕して、１０〜１０００ミクロンの範囲の平均粒子サイズを有する凝集体前駆体粒子を調製する請求項５９記載の製造方法。
【請求項６１】
乾燥工程および粉砕工程が単一工程で実施される請求項５９または６０記載の製造方法。
【請求項６２】
（ｅ）所定の粒子サイズ分布の凝集体前駆体粒子を得るために、凝集体前駆体粒子を分類する工程
をさらに含む請求項５９、６０または６１記載の製造方法。
【請求項６３】
前記乾燥工程（ｃ）がスプレー乾燥機を使用して実施される請求項５１、５２、５３、５４、５５、５６、５７または５８記載の製造方法。
【請求項６４】
請求項５１、５２、５３、５４、５５、５６、５７、５８、５９、６０、６１、６２または６３記載の製造方法により得られ得る凝集体前駆体。
【発明の詳細な説明】
【技術分野】
【０００１】
本発明は、合成中空小球体の製造方法および当該方法により製造される合成中空小球体に関する。これらは主に、市販のセノスフェア（cenospheres）に対して、コスト的に効果的な代替物を提供するために開発された。
【背景技術】
【０００２】
明細書全体にわたる先行技術のあらゆる議論は、そのような先行技術が周知または当該分野で一般的な知識の一部を形成するということを認めるものと考えるべきではない。
【０００３】
セノスフェアは、フライアッシュ中に見られる球状の無機中空微粒子（小球体）であり、これは石炭火力発電所で副産物として生成される。セノスフェアは、代表的には、約１−２％のフライアッシュを作り出し、そして「収穫された（harvested）」セノスフェアは広く市販されている。セノスフェアの組成、形態、サイズ、形状および密度は、多くの低密度製品の形成および製造にとくに利益をもたらす。
【０００４】
セノスフェアの特徴の1つとして、それらの非常に高い化学的耐久性がある。この非常に高い化学的耐久性は、それらの組成物中でのアルカリ金属酸化物（とくに酸化ナトリウム）の含有量が非常に低いことに起因すると解される。したがって、収穫されたセノスフェアから製造される低密度複合材は、重量比に対する高い強度と化学的不活性という所望の性質を有する。化学的不活性は、ポルトランドセメント用途でとくに重要であり、相対的な化学的不活性は、非常に耐久性のあるセメント製品を得るのに重要な役割を果たす。したがって、収穫されたセノスフェアは、建築製品、ならびに高い化学的耐久性が所望される腐食環境と接触され得る一般的用途でとくに有用であることが立証されている。
【０００５】
収穫されたセノスフェアの既知利用性にもかかわらず、それらの広範な使用は、それらの費用および利用可能性により広い範囲に限定されてきた。フライアッシュからの多量のセノスフェアの回収は、集約労働および高価な工程である。収集工程を改善することによって、フライアッシュからのセノスフェアの回収を増大させることは可能であるが、向上した回収の費用は、これを経済的に実現させるものではない。
【０００６】
フライアッシュ中のセノスフェアの収量を増大させるために、発電所での燃焼条件を変えることも可能であるかもしれない。しかし、発電所での燃焼条件は、セノスフェア生産ではなく石炭燃焼に最適化されている。石炭燃焼効率を犠牲にしてセノスフェア生産の収量を増大させることは、経済的に実現性がない。
【０００７】
小球体を生産するいくつかの方法は先行技術に記載されている。中空ガラス小球体を製造する初期の方法は、ナトリウムシリケートおよびホウ砂を、適切な発泡剤と組み合わせて、混合物を乾燥および破砕し、破砕粒子のサイズを調整し、そして、その粒子を連続的に焼成する（firing）ことを含む。しかし、この方法は、高価な出発材料（たとえば、ホウ砂）の使用に悩まされる。したがって、生じた小球体は、必然的に高価となる。さらに、製品は、生じたガラス組成物中の高含有率の酸化ナトリウムにより化学的耐久性に乏しい。
【０００８】
米国特許第３，７５２，６８５号明細書は、天然に生じる火山岩であるシラスからガラス小球体を製造する方法を記述する。８００〜１０００℃で加熱することにより、微細に分割されたシラスは、中空ガラス小球体を形成する。しかし、この方法は、広く利用可能な出発材料でないシラスの供給による。
【０００９】
米国特許第３，３６５，３１５号明細書は、水蒸気の存在下で、約１２００℃の温度で加熱することによって、ガラスビーズからガラス小球体を生成する方法を記述する。この方法は、出発原料として予備形成された非晶ガラスの独占的使用を必要とする。
【００１０】
米国特許第２，９７８，３４０号明細書は、本質的にアルカリ金属シリケートからなる別個の非中空（solid）粒子からガラス小球体を形成する方法を記述する。小球体は、尿素またはＮａ2ＣＯ3などの気化剤の存在下で、１０００−２５００°Ｆの範囲の温度で、アルカリ金属シリケートを加熱することによって形成される。さらに、アルカリシリケート製品は、高含有率の酸化アルカリ金属のため、化学的耐久性に乏しいことに悩まされる。
【００１１】
米国特許第２，６７６，８９２号明細書は、２５００−３５００°Ｆの温度で頁岩の粒子を加熱することによって、マッコケタ粘土頁岩から小球体を形成する方法を記述する。得られた製品は、不適当にも開放孔構造を有することにより、水性セメント環境で比較的高い吸水性を導く。
【００１２】
米国特許出願番号第２００１／００４３９９６号（欧州特許公報Ａ−１１５６０２１号の等価物）は、１〜２０ミクロンの直径を有する中空小球体を形成するスプレー燃焼方法を記述する。しかし、この方法は、既知のセノスフェアの直径（すなわち、約２００ミクロン）に類似の直径を有する中空小球体を作るのに不適切である。スプレー燃焼方法では、迅速蒸気爆発（rapid steam explosion）が大きな粒子を破壊し、それにより直径約２０ミクロンより大きな中空小球体の形成を防ぐ。
【００１３】
米国特許出願番号第２００２／００２５４３６号は、フライアッシュから固形小球体を形成する方法を記述する。その方法により、フライアッシュ粒子の球状体の均質性を改善し、そして約１．８ｇ／ｃｍ3の密度を有するフライアッシュ球状体を与えるといわれている。
【００１４】
一般に利用可能な原材料から、低費用で高収量の方法で許容し得る化学的耐久性を有する小球体を製造することが望ましく、それにより、繊維セメントおよび他の製品で、このような材料をさらに広範に使用させる。
【００１５】
先行技術の少なくとも１つの欠点を克服または緩和するか、または有用な代替物を提供することが本発明の目的である。
【発明の開示】
【００１６】
したがって、第一の態様において、本発明は、合成中空小球体の形成方法であって、
（ａ）主要成分および発泡剤を含む凝集体前駆体を調製する工程；および
（ｂ）該前駆体の表面を密閉し、かつ発泡剤を活性化するのに十分な所定の温度プロファイルで前駆体を焼成する工程
を含み、該主要成分が少なくとも１種のアルミノシリケート材料を含む合成中空小球体の形成方法を提供する。
【００１７】
文脈において、明らかに別の意味を要求しない限り、明細書および特許請求の範囲全体にわたり、語「含む（comprise）」、「含む（含むこと）（comprising）」などは、排他的または徹底的な意味とは対照的に包括的意味であり、「含むが、それに限定されない（including, but not limited to）」の意味で、解釈されるべきである。
【００１８】
本明細書中で使用される場合、用語「合成中空小球体」または「合成小球体」は、合成工程の主要な目的生成物として合成される中空小球体を意味する。その用語は、たとえば、単に、石炭火力発電所で石炭を燃焼させたときの副産物である収穫されたセノスフェアを含まない。
【００１９】
用語「小球体」は明細書全体にわたって使用されるが、この用語は、真の幾何学上の球体でない微粒子を含めて、あらゆる実質的に球状の別個の微粒子を含むことが意図される。
【００２０】
本明細書中で使用される場合、用語「凝集体先駆体を製造すること」は、種々の構成要素を組み合わせること、たとえば、以下に記載される方法による凝集体前駆体の合成的製造を意味する。
【００２１】
本明細書中で使用される場合、用語「主要成分」は、その成分が、凝集体前駆体の大多数の構成成分であることを意味し、主要成分の量が他の構成成分の量を超えるということである。
【００２２】
本発明の好ましい方法は、フライアッシュ、天然岩石および鉱物などの広範に利用可能で、そして廉価な出発材料から高い収量で小球体を生成する手段を有利に提供する。したがって、本発明の好ましい形態での方法は、小球体を生成する全費用を減じ、そして結果的に、それらの用途の範囲が、とくに建築産業（建築産業においては、現在利用可能なセノスフェアの使用が、それらの法外な費用および低い利用可能性により、比較的制限される）において増大する。
ここで、中空小球体は、フライアッシュなどの廃棄物アルミノシリケート材料から形成することができるとは考えられなかった。
【００２３】
本発明の好ましい形態で、本発明の別の利点は、生成された小球体が、特定の目的に適合するように合わせることができることである。たとえば、小球体のサイズ、密度および組成は要求されるとおり、形成中に相対量の成分および／または温度プロファイル／露出時間を変更することによって改質され得る。
【００２４】
本発明の好ましい形態で、本発明のさらに別の利点は、生成された小球体が、許容しうる高い化学的耐久性を有し、そしてたとえば、最大で４８時間の間、ｐＨ１２−１４の非常に腐食性の環境によく耐えることができることである。したがって、本発明の好ましい形態により生成された小球体は、ポルトランドセメントペーストなどの水性セメント環境に充分に耐えることができる。
【００２５】
さらに、ほとんどの場合には、繊維セメント製品は、２５０℃と同じ高さの温度で保持されたオートクレーブ中で最大２４時間の間で硬化される。本発明の好ましい形態によって生成される小球体は、溶解に対して質量の損失が最少量であり（シリカの浸出により）、それらの形状を保持し、そして厳しいオートクレーブ条件にさらされた後でさえ、繊維セメント製品で高い機械的強度を有し続ける。
【００２６】
第二の態様では、本発明は、上述される方法により得られ得る合成中空小球体を提供する。
【００２７】
第三の態様では、本発明は、小球体の平均粒子サイズが３０〜１０００ミクロンの範囲であり、そして小球体の総アルカリ金属酸化物含有率が小球体の総重量に基づいて、３〜１０重量％の範囲である、アルミノシリケート材料を含む合成中空小球体を提供する。
【００２８】
第四の態様では、本発明は、フィラー用途、改質剤用途、封じ込め用途および基材用途で上で記述されるとおりの合成中空小球体の使用を提供する。
【００２９】
第五の態様では、本発明は、上述のとおりの合成中空小球体を含む繊維セメント建築用製品を提供する。
【００３０】
第六の態様では、本発明は、凝集体前駆体が主要成分および発泡剤を含み、該主要成分が少なくとも１つのアルミノシリケート材料を含む、合成中空小球体を製造するのに適切な凝集体前駆体を提供する。
【００３１】
第七の態様では、本発明は、合成中空小球体を形成するのに適切な凝集体前駆体の製造方法であって、
（ａ）所定のサイズの主要成分を調製する工程であって、該主要成分が少なくとも１種のアルミノシリケート材料を含む工程；
（ｂ）水中で発泡剤と主要成分を混合する工程；および
（ｃ）混合物を乾燥させる工程
を含む凝集体前駆体の製造方法を提供する。
【００３２】
本発明の全ての態様の好ましい特色は、以下に詳述される。
【発明を実施するための最良の形態】
【００３３】
凝集体前駆体
凝集体前駆体は、一般的に、それの構成要素材料からなる実質的に非中空の凝集混合物である。
【００３４】
主要成分の量は、凝集体前駆体の総重量に基づいて、好ましくは少なくとも４０重量％、より好ましくは少なくとも５０重量％、より好ましくは少なくとも７０重量％、より好ましくは少なくとも８０重量％、そしてより好ましくは少なくとも９０重量％含まれる。
【００３５】
発泡剤の量は、凝集体前駆体の総重量に基づいて、好ましくは０．０５重量％から１０重量％まで、より好ましくは０．１〜６重量％、より好ましくは０．２〜４重量％の範囲である。正確な量の発泡剤は、主要成分の組成、発泡剤の型および最終小球体の要求される密度に依存する。
【００３６】
主要成分対発泡剤の好ましい比は、これらの成分の各々の組成によって変化する。一般に、主要成分対発泡剤の比は、１０００：１〜１０：１、より好ましくは７００：１〜１５：１、そしてより好ましくは５００：１〜２０：１の範囲である。
【００３７】
凝集体前駆体は、好ましくは約１４重量％未満、より好ましくは約１０重量％未満、より好ましくは約５重量％未満、そしてより好ましくは約３重量％またはそれ未満の含水率を有する。凝集体前駆体中の１４重量％またはそれより多くの水分では、凝集体が燃焼中に粉砕される傾向があることが分かった。この破壊は、多すぎる水の存在下での迅速な蒸気の爆発的急増によって引起されることは、本発明者らによって理解される。
【００３８】
したがって、凝集体前駆体は本質的に乾燥しているが、前駆体形成のための溶液ベースの工程（たとえば、以下に記載される凝集体前駆体の形成のための溶液ベースの工程）後には少量の残余湿度が凝集体前駆体中に存在し得る。実際には、少量の水分が、とくに凝集体前駆体中の粒子が水反応性である場合には、凝集体中の粒子を互いに結合する役目を果たし得る。さらに、少量の水分が、燃焼中にいくかのＨ2Ｏガスが放出されることにより部分的な発泡剤としても作用し得る。
【００３９】
凝集体前駆体は、好ましくは最大で約１０重量％、そして代表的には２〜１０重量％、３〜１０重量％、４〜１０重量％または５〜１０重量％の範囲である総アルカリ金属酸化物含有率を有する。このような凝集体前駆体から形成された小球体が、なお、ほとんどの用途に適切な、許容できる高い化学的耐久性を有することから、約１０重量％未満の総アルカリ金属酸化物含有率が有利である。
【００４０】
凝集体は、好ましくは１０〜１０００ミクロン、より好ましくは３０〜１０００ミクロン、そしてより好ましくは４０〜５００ミクロンの範囲である平均凝集体粒子サイズを有する微粒子である。
【００４１】
主要成分
主要成分は、好ましくは低アルカリ性材料である。「低アルカリ性材料」によって、１０重量％未満、より好ましくは８重量％未満、そしてより好ましくは５重量％未満のアルカリ金属酸化物含有率を有する材料が意味される。本発明のこの好ましい形態で、比較的高いアルカリ材料が、なお主要成分に含まれ得る。したがって、約１５重量％までのアルカリ含有率を有するソーダ石灰ガラス（しばしば、キュレットと称される）などの廃棄物ガラス粉が、主要成分化合物中に含まれ得る。しかし、他の低アルカリ主要成分と組み合わせた場合、主要成分の全体のアルカリ濃度は、本発明のこの好ましい形態で１０重量％未満であるべきである。
【００４２】
これまで、比較的多くのアルカリ金属酸化物が、アルカリ金属シリケートからガラス小球体を形成する上で融剤として作用することが要求されると考えられてきた（たとえば、米国特許第３，３６５，３１５号明細書を参照）。しかし、本発明者らは、本発明の方法を使用して、合成小球体が多量の追加のアルカリ金属酸化物の必要なしに、市販の供給源の低アルカリ含有率アルミノシリケート原材料から形成され得ることを見出した。これについては、以下で詳細に述べる。
【００４３】
アルミノシリケート材料は当業者に周知である。一般に、これらはシリカ（ＳｉＯ2）およびアルミナ（Ａｌ2Ｏ3）の多量成分（すなわち、約５０重量％より多く、好ましくは約６０重量％より多く）を有する材料である。しかし、「アルミノシリケート」として分類される材料のものは、当業者によって十分に理解される。
【００４４】
アルミノシリケート材料中のシリカとアルミナの量は、供給源により変更され、そして同じ供給源であっても変更される可能性がある。たとえば、フライアッシュは、使用される石炭の型および燃焼条件によって、可変量のシリカおよびアルミナを含有する。好ましくは、シリカ（ＳｉＯ2）対アルミナ（Ａｌ2Ｏ3）の質量比は、本発明で使用されるアルミノシリケート材料中で約１より大きい。
【００４５】
とくに本発明で使用するためのアルミノシリケート材料は、３０〜８５重量％のＳｉＯ2；２〜４５重量％（好ましくは６〜４５重量％）のＡｌ2Ｏ3；最大で約３０重量％（好ましくは、最大で約１５重量％）の二価金属酸化物（たとえば、ＭｇＯ、ＣａＯ、ＳｒＯ、ＢａＯ）；最大で約１０重量％の一価金属酸化物（たとえば、Ｌｉ2Ｏ、Ｎａ2Ｏ、Ｋ2Ｏ）；および複数の酸化状態で存在する金属酸化物（たとえば、ＴｉＯ2、Ｆｅ2Ｏ3など）を含めて最大で約２０重量％の他の金属酸化物の組成を有する。
【００４６】
本発明の方法は、アルミノシリケート材料のいかなる特定の供給源にも限定されない。しかし、主要成分には、好ましくはフライアッシュ（たとえば、Ｆ型フライアッシュ、Ｃ型フライアッシュなど）、ボトムアッシュ、粉炭、ペーパーアッシュ、玄武岩、安山岩、長石、アルミノシリケート粘土（たとえば、カオリナイト粘土、イライト粘土、ベダライト粘土、ベントナイト粘土、磁器、耐火粘土など）、ボーキサイト、黒曜石、火山灰、火山岩、火山ガラス、ジオポリマーまたはそれの組み合わせから選択される少なくとも１種のアルミノシリケート材料が含まれる。より好ましくは、主要成分には、フライアッシュ、安山岩、玄武岩、および／またはアルミノシリケート粘土が含まれる。
【００４７】
アルミノシリケート材料は、炭化（calcined）または非炭化（non-calcined）のいずれかであり得る。用語「炭化（calcined）」は、アルミノシリケート材料を、空気中で、所定の期間、所定の炭化温度に加熱して、アルミノシリケート材料の特定の成分を酸化または予備反応のいずれかを行ったことを意味する。アルミノシリケート材料の炭化は本発明に有利であり得る。なぜなら、
発泡（膨張）工程がアルミノシリケート材料中に存在する多価酸化物の酸化還元状態に感受性であり得るからである。理論に縛られることを望まずに、発泡剤の活性化は、アルミノシリケート材料中に存在する多価酸化物からの酸素の放出によって（たとえば、酸化還元反応により）影響されると考えられる。例として、炭素の発泡剤を、酸化第二鉄（Ｆｅ2Ｏ3）によってＣＯ2に酸化し、そしてそれを、次に酸化第一鉄（ＦｅＯ）に還元する。発泡剤からのＣＯ2の放出は小球体を膨張させる。したがって、空気中でアルミノシリケート材料を予備炭化することによって、相当量の酸化第二鉄を増大させ、そしてその後、それを、より多くの気体を発生するために発泡剤についての酸素の供給源として使用し、それにより小球体の密度を低下させる。
【００４８】
さらに、炭化は、酸化物成分の予備反応を促進することができ、および／またはアルミノシリケート材料での部分的ガラス化状態を引起す。それは、高品質の小球体の生産に有益であり得る。
【００４９】
フライアッシュは、その費用が安いこと、および入手可能性が広いことにより、とくに好ましいアルミノシリケート主要成分である。本発明の１つの好ましい形態では、主要成分は、主要成分の総量に基づいて、少なくとも５重量％のフライアッシュ、そしてより好ましくは少なくとも１０重量％のフライアッシュを含む。別の好ましい形態では、主要成分は、主要成分の総量に基づいて、少なくとも５０重量％のフライアッシュ、より好ましくは少なくとも７０重量％のフライアッシュ、そしてより好ましくは少なくとも９０重量％のフライアッシュを含む。本発明のある実施態様では、主要成分は、実質的に全てのフライアッシュであり得る。
【００５０】
フライアッシュは、フライアッシュジオポリマーの形態でも使用され得る。これはフライアッシュを金属水酸化物（たとえば、ＮａＯＨまたはＫＯＨ）の水性溶液と接触させるときに形成される。フライアッシュジオポリマーは、当該分野で周知である。
【００５１】
少なくとも１種のアルミノシリケート材料は、好ましくは非晶相を含み、それは、部分的にか、全体的にかのいずれかで非晶である。
【００５２】
少なくとも１種のアルミノシリケート材料は、好ましくは０．０１〜１００ミクロン、より好ましくは０．０５〜５０ミクロン、より好ましくは０．１〜２５ミクロン、そしてより好ましくは０．２〜１０ミクロンの範囲である平均主要粒子サイズを有する。好ましい粒子サイズは、適切な粉砕および分級によって得られる。全ての型の粉砕、破砕およびセラミックス産業で使用される全てのサイズ減少技術は、本発明に使用され得る。脆い固体のために使用されるサイズ減少の他の方法に限定されずに、本発明による好ましい方法は、ボール破砕（湿式および乾式）、高エネルギー遠心分離破砕、ジェット破砕および摩擦破砕である。１種より多くのアルミノシリケート材料を使用する予定である場合、それによりたくさんの成分が、一緒に同時粉砕できる。本発明の１つの方法では、粉砕工程の前に発泡剤および任意で結合剤を、アルミノシリケート材料に添加する。たとえば、全ての成分を、一緒に同時粉砕（たとえば、湿式ボールミルで）できる。この場合、その後の水性混合が除かれる。
【００５３】
代表的には、主要成分の大半は、少なくとも一種のアルミノシリケート材料である。アルミノシリケート材料の量は、主要成分の総重量に基づいて、少なくとも５０重量％、より好ましくは少なくとも７０重量％、そしてより好ましくは少なくとも９０重量％であることが一般に好ましい。ある場合、主要成分は、実質的に全てのアルミノシリケート材料を含む。
【００５４】
しかし、本発明の別の実施態様では、主要成分は、少なくとも１種のアルミノシリケート材料に加えて、廃棄物材料および／または他のガラス形成材料を含み得る。この別の実施態様で使用され得る典型的な廃棄物材料または他のガラス形成材料は、廃棄物ガラス（たとえば、ソーダ石灰ガラス、ボロシリケートガラスまたは他の廃棄物ガラス）、廃棄物セラミックス、窯ダスト、廃棄物繊維セメント、コンクリート、焼却灰、珪藻土、ケイ砂、シリカフュームまたはそれらの組合わせである。廃棄物材料および／または他のガラス形成材料の総量は、主要成分の重量に基づいて、最大で約５０重量％（たとえば、最大で約４０重量％、最大で約３０重量％、または最大で約２０重量％）であり得る。前述のとおり、この型の主要成分混合物中のアルカリ金属酸化物の総量は、なお約１０重量％未満であることが好ましい。
【００５５】
発泡剤
本発明で使用される発泡剤は、加熱されるときに、燃焼、蒸散、昇華、熱分解、気化または拡散のうちの１つ以上によって、発泡ガスを遊離する物質である。発泡ガスは、たとえば、ＣＯ2、ＣＯ、Ｏ2、Ｈ2Ｏ、Ｎ2、Ｎ2Ｏ、ＮＯ、ＮＯ2、ＳＯ2、ＳＯ3またはそれの混合物であり得る。好ましくは、発泡ガスは、ＣＯ2および／またはＣＯを含む。
【００５６】
好ましくは、発泡剤は、粉末状石炭、カーボンブラック、活性炭、フラファイト、炭素の高分子有機物、石油、炭水化物（たとえば、糖、澱粉など）、ＰＶＡ（ポリビニルアルコール）、カーボネート、カーバイド（たとえば、シリコンカーバイド、アルミニウムカーバイド、ボロンカーバイドなど）、スルフェート、スルフィット、ニトリド（たとえば、シリコンニトリド、アルミニウムニトリド、ボロンニトリドなど）、ニトレート、アミン、ポリオール、グリコールまたはグリセリンから選択される。カーボンブラック、粉末状石炭、糖およびシリコンカーバイドは、とくに好ましい発泡剤である。
【００５７】
好ましくは、そして、とくに発泡が非水溶性である場合、発泡剤は０．０１〜１０ミクロン、より好ましくは０．５〜８ミクロン、そしてより好ましくは１〜５ミクロンの範囲内の平均粒子サイズを有する。
【００５８】
結合剤
本発明の好ましい実施態様では、凝集体前駆体は、さらに結合剤（または結合剤）を含む。結合剤の主要機能は、凝集体中の粒子を一緒に密接に結合することである。
【００５９】
ある例では、結合剤は、凝集体前駆体の形成中に、凝集体の粒子を一緒に最初に結合するように作用し、そしてその後、連続焼成中には発泡剤として作用し得る。
【００６０】
一般的に、アルミノシリケート主要成分と反応性および／または粘着性であるあらゆる化学的物質が、結合剤として使用され得る。結合剤は、セラミックス産業での結合剤として使用されるあらゆる市販の材料であり得る。
【００６１】
好ましくは、結合剤は、アルカリ金属シリケート（たとえば、ナトリウムシリケート）、アルカリ金属アルミノシリケート、アルカリ金属ボレート（たとえば、テトラ硼酸ナトリウム）、アルカリまたはアルカリ土類金属カーボネート、アルカリまたはアルカリ土類金属ニトレート、アルカリまたはアルカリ土類金属ニトリド、硼酸、アルカリまたはアルカリ土類金属スルフェート、アルカリまたはアルカリ土類金属ホスフェート、アルカリまたはアルカリ土類金属ヒドロキシド（たとえば、ＮａＯＨ、ＫＯＨまたはＣａ（ＯＨ）2）、炭水化物（たとえば、糖、澱粉など）、コロイダルシリカ、無機シリケートセメント、ポルトランドセメント、アルミナセメント、石灰基材セメント、ホスフェート基材セメント、有機高分子（たとえば、ポリアクリレート）またはそれらの組み合わせから選択される。ある場合には、超微粉末Ｃ型またはＦ型フライアッシュなどのフライアッシュも結合剤として作用し得る。
【００６２】
ある場合（たとえば、糖、澱粉など）には、同じ物質は、二重の発泡／結合剤特性を有するが、結合剤および発泡剤は、代表的には互いに異なる。
【００６３】
本明細書中で使用される場合、用語「結合剤（binder）」または「結合剤（binding agent）」は、前記の全ての結合剤、ならびに凝集体中でのこれらの結合剤と他の成分のインサイチュでの反応生成物を含む。たとえば、アルカリ金属水酸化物（たとえば、ＮａＯＨ）は、アルカリ金属アルミノシリケートを生成するためにアルミノシリケート材料の少なくとも一部でインサイチュで反応する。水酸化ナトリウムは、ＣＯ2を有する周囲の空気に暴露されるときに、炭酸ナトリウムも形成し得るが、この工程の速度は高温（たとえば４００℃）で増大する。生じた炭酸ナトリウムは、アルミノシリケート材料と反応して、アルミノナトリウムシリケートを形成できる。
【００６４】
好ましくは、結合剤の量は、凝集体前駆体の総重量に基づいて、０．１〜５０重量％、より好ましくは０．５〜４０重量％、そしてより好ましくは１〜３０重量％の範囲内である。
【００６５】
結合剤の特性、そしてとくにそれの融点において、生じた小球体の特性に影響を及ぼすことが予想外に見出された。理論に縛られることを望まずに、結合剤は、焼成工程（ｂ）での発泡剤の活性化中または活性化前に、凝集体前駆体の周囲に溶融膜（molten skin）を形成する原因となることが、本発明者らによって理解される。したがって、本発明の好ましい形態で、結合剤は、全凝集体前駆体の融点より低い融点を有する。好ましくは、結合剤は、１２００℃未満、より好ましくは１１００℃未満、そしてより好ましくは１０００℃未満（たとえば、７００〜１０００℃）の融点を有する。
【００６６】
結合剤相での結晶性の程度が、溶融膜の形成速度論で明白な効果を有し得ることもまた予想外に見出された。所定の温度での結晶性の程度は、混合物中に存在する酸化物の相略図から十分に決定され得る。ＳｉＯ2およびＮａ2Ｏの簡単な二元系では、３つの共晶点（最も低いものは約７９０℃の液体温度）があり、約３のＳｉＯ2対Ｎａ2Ｏ比を有する。酸化ナトリウム濃度が増大される場合、液体温度は１：１のＳｉＯ2：Ｎａ2Ｏ比で、約１０８９℃まで急激に上昇する。これは、図１でＳｉＯ2−Ｎａ2Ｏの相略図から見られ得る。他のアルカリ金属酸化物は、酸化ナトリウムと類似に作用する。たとえば、Ｋ2Ｏ−ＳｉＯ2系も、いくつかの共晶点（約２．１のＳｉＯ2対Ｋ2Ｏ比で生じる約７５０℃が最も低い）を有する。同様に、Ｌｉ2Ｏは、その1つが１０２８℃で、比が約４．５であるいくつかの共晶点を有する。
【００６７】
標準ガラス技術では、酸化ナトリウムは、強力な融剤であることが知られている。酸化ナトリウムのシリケートガラスへの添加は、そのガラスの融点および粘度を低下させる。たとえば、典型的なソーダ石灰ガラス組成物では、酸化ナトリウムが約１５重量％であり、そしてそれは、ＳｉＯ2の溶融温度を１７００℃を１４００℃未満に低下させる。しかし、市販のガラスを溶融させる上で、ガラス質量全体にわたって平衡濃度に達するための溶融には十分な時間（通常は、数時間またはそれより長い）が与えられる。したがって、標準ガラス技術では、十分な酸化ナトリウムおよび／または他の融剤が、全体溶融が要求する粘度−温度特徴を有するように添加される。
【００６８】
しかし、理論に縛られることを望まずに、燃焼の高速反応速度論（２０００℃／秒と同様に早い温度上昇で）の下で、凝集体前駆体の周囲に溶融膜を形成するための決定的な要求は、結合剤成分の迅速な溶融であるが、本発明者らによって理解される。したがって、結合剤（たとえば、ナトリウムシリケートまたはアルミノナトリウムシリケートとして存在する）は、共晶（eutectic）または共晶に近いを有することが好ましい。好ましくは、結合剤は５：１〜１：１、より好ましくは４：１〜１．５：１、より好ましくは３．５：１〜２：１の範囲内であるＳｉＯ2：Ｎａ2Ｏ比を有するナトリウムシリケートである。他のアルカリ金属酸化物（たとえば、Ｌｉ2Ｏ、Ｋ2Ｏ）が、結合剤において同じ効果を有し得ることが認識される。しかし、Ｎａ2Ｏはその費用が低いことからより好ましい。
【００６９】
１：１比のＳｉＯ2：Ｎａ2Ｏを有するナトリウムシリケートが、凝集体前駆体を配合するための結合剤として使用される場合、約１．０ｇ／ｃｍ3の粒子密度を有する比較的密な小球体が生じることが予想外に見出された。しかし、約３：１のＳｉＯ2：Ｎａ2Ｏ比を有するナトリウムシリケート結合剤は、約０．７ｇ／ｃｍ3の低い密度を有する小球体を生じた。両方の場合で、凝集体に対するＮａ2Ｏの全濃度は同じであった。典型的なガラス製造技術の原理において、同じ量の融剤を使用したときに、最終産物でほとんど、またはまったく差がないことが予想された。しかし、本発明者らは、結合剤中の共晶または共晶に近い組成を用いて、溶融膜は、燃焼のあいだに迅速に形成され、そして低密度の小球体は、凝集体中の融剤の総量にかかわりなく生じることを見出した。
【００７０】
同様に、意外にも、水酸化ナトリウムが、同じ傾向を示すことが見出された。結合剤として使用されるときに、酸化ナトリウムは、アルミノシリケート粉に存在するシリカと反応して、ナトリウムシリケートの化合物を形成する。より多くの水酸化ナトリウムが添加されるとき、シリカ対酸化ナトリウムの比は、低下し、そして累進的に高い溶融温度を有する結合剤を生じる。
【００７１】
さらに、合成小球体の特性は、凝集体の乾燥温度、およびある程度の範囲の圧力に依存し得る。たとえば、高い乾燥温度は、低いＳｉＯ2：Ｎａ2Ｏ比を有するナトリウムシリケートの形成を支持し、それにより高い溶融温度を有する結合剤を与える。たとえば、約５重量％のＮａＯＨは、凝集体が約５０℃で乾燥されるときに、低密度の小球体を形成するのに適量の結合剤と見なされた。しかし、凝集体が、４００℃で乾燥されたときに、同一の配合が、高密度の小球体を生じた。凝集体が４００℃で乾燥されたときに、低濃度のＮａＯＨ（たとえば、２−３重量％）が、低密度の小球体を生成するのに要求されることが驚くべきことに見出された。
【００７２】
伝統的に、比較的多い量（たとえば、１５重量％）の酸化ナトリウムが、ガラス製造技術において、融剤として作用するのに必要とされると考えられた。しかし、本発明では、比較的多い量の酸化ナトリウムは、あまり好ましくないことが、驚くべきことに見出された。
【００７３】
凝集体前駆体は、凝集体前駆体成分を、水溶液または水相に分散させる助けになる界面活性剤も含み得る。界面活性剤は、陰イオン、陽イオンまたは非イオン性界面活性剤であり得る。
【００７４】
焼成条件
好ましくは、本発明に使用される温度プロファイルは、前駆体を溶融物に融合させ、溶融物の粘度を減じ、前駆体の表面を封鎖し、そして溶融物内のガスの膨張形成を促進して、気泡を形成する。温度プロファイルも、好ましくは、ガス気泡を一体化させ、そして単独の主たる空隙を形成するのに十分な温度および時間で、溶融物を維持するべきである。発泡後、新たに膨張した粒子を、迅速に冷却することによって、中空ガラス様小球体を形成する。したがって、温度プロファイルは、好ましくは、ドロップ管炉、渦巻き型炉、流動床式炉または燃料燃焼炉などの１つ以上の温度領域を有する、上向きまたは下向き通気気流を有する炉によって提供される。本発明の方法で使用される燃料燃焼炉は、凝集体前駆体が直接、１つまたは多数の燃焼領域に導入されて、粒子の膨張または発泡を引き起こす型の炉を含む。これは、粒子が、高温まで直接迅速に加熱することにより利益が得られるので、好ましい型の炉であり、そしてそれは、望ましい。熱源は、電気的であっても、天然ガスまたは燃料油などの化石燃料を燃焼させることによって供給されてもよい。しかし、加熱の好ましい方法は天然ガスの燃焼によるものである。これは、電気的加熱よりいっそう経済的であり、そして燃料油を燃焼させるより清潔であるからである。
【００７５】
代表的には、焼成工程（ｂ）での頂点の燃焼温度は、６００〜２５００℃、より好ましくは８００〜２０００℃、より好ましくは１０００〜１５００℃、そしてより好ましくは１１００〜１４００℃の範囲である。しかし、要求する温度プロファイルは、使用されるアルミノシリケート主要成分および発泡剤の型に依存することが認識される。
【００７６】
好ましくは、前述の頂点の燃焼温度への露出時間は、０．０５〜２０秒、より好ましくは０．１〜１０秒である。
【００７７】
合成中空小球体
本発明は、前記小球体の平均粒子サイズが、３０〜１０００ミクロンの範囲であり、そして前記小球体の総アルカリ金属酸化物含有率が、小球体の総重量に基づいて、２〜１０重量％の範囲である、アルミノシリケート材料を含有する合成中空小球体を提供する。
【００７８】
本発明の合成中空小球体は、総アルカリ金属酸化物含有率を構成する、数種のアルカリ金属酸化物、とくにＮａ2ＯとＫ2Ｏの組み合わせを含有し得る。好ましくは、総アルカリ金属酸化物含有率は、小球体の総重量に基づいて、３〜９重量％、そしてより好ましくは４〜８重量％の範囲である。ある実施態様では、合成小球体の総アルカリ金属酸化物含有率は、小球体の総重量に基づいて、４〜６重量％または５〜８重量％の範囲である。
【００７９】
好ましくは、合成中空小球体中の酸化ナトリウムの量は、小球体の総重量に基づいて、１〜１０重量％、より好ましくは２〜１０重量％、より好ましくは３〜９重量％、より好ましくは４〜８重量％、そしてより好ましくは４〜７重量％の範囲である。合成中空小球体中の酸化ナトリウムの一部は、とくにナトリウムシリケートまたは水酸化ナトリウムのようなナトリウム化合物を含有する結合剤から誘導される。
【００８０】
本発明の合成小球体は、当該分野で公知の小球体よりもいくつかの優れた点を有する。第一に、小球体はアルミノシリケート材料を含む。アルミノシリケートは廉価であり、そしてたとえば多様な岩石、粘土および鉱物から、そして廃棄物副産物、とくにボトムアッシュおよびフライアッシュからと、世界中で広く入手可能である。本発明の合成中空小球体がフライアッシュから製造され得ることは、とくに有利である。第二に、中程度の量のアルカリ金属酸化物の存在は、一貫した性質を有する小球体を、フライアッシュなどの廃棄物材料から合成で製造することを可能にさせる。第三に、中程度の量のみのアルカリ金属酸化物の存在は、小球体が許容可能な高い化学的耐久性を有し、そして公知のセノスフェアと同じ状況で使用され得ることを意味する。極端に低レベルのアルカリ金属酸化物、および収穫されたセノスフェアの結果的に非常に高い化学的耐久性が、セノスフェアのほとんどの用途に必須でないということは、本発明者らによって認識される。本発明の好ましい形態による合成中空小球体は、非常に腐食性のある環境および厳しいオートクレーブ条件に充分に耐え得る。対照的に、先行技術で知られる方法により製造される合成小球体は、一般に、多量のアルカリ金属酸化物を含有し、そして許容しがたい低さの化学的耐久性を有する。
【００８１】
さらに、３０〜１０００ミクロンの平均粒子サイズは、そのような粒子が、呼吸できるダストであると見なされないので有利である。
【００８２】
本発明による合成中空小球体は、代表的に、閉鎖シェル（空隙）構造を有する実質的に球状の壁を含む。合成中空小球体は、好ましくは、以下の特徴を１つ以上有し、そしてそれは、一般に収穫されたセノスフェアの特徴でもある：
（ｉ）約０．８〜１のアスペクト比；
（ｉｉ）小球体の総容積に基づいて、約３０〜９５％の空隙容積；
（ｉｉｉ）小球体半径の約５〜３０％の壁厚；
（ｉｖ）３０〜８５重量％のＳｉＯ2、２〜４５重量％（好ましくは６〜４０重量％）のＡｌ2Ｏ3、最大で約３０重量％の二価金属酸化物（たとえば、ＭｇＯ、ＣａＯ、ＳｒＯ、ＢａＯ）、２〜１０重量％の一価金属酸化物（たとえば、Ｎａ2Ｏ、Ｋ2Ｏ）、および最大で約２０重量％の、複数の酸化状態で存在する金属酸化物（たとえば、ＴｉＯ2、Ｆｅ2Ｏ3など）を含む他の金属酸化物の組成；
（ｖ）約１より大きなシリカ対アルミナ比；
（ｖｉ）３０〜１０００ミクロン、より好ましくは４０〜５００ミクロンの平均直径；
（ｖｉｉ）１〜１００ミクロン、好ましくは１〜７０ミクロン、より好ましくは２．５〜２０ミクロンの外側壁厚；
（ｖｉｉｉ）０．１〜２．０ｇ／ｃｍ3、より好ましくは０．２〜１．５ｇ／ｃｍ3、そしてより好ましくは０．４〜１．０ｇ／ｃｍ3の粒子密度；または
（ｉｘ）約１．４ｇ／ｃｍ3未満、好ましくは約１．０ｇ／ｃｍ3未満の塊状密度。
【００８３】
合成中空小球体の使用
本発明による合成中空小球体は、広く多様な用途、たとえばフィラー用途、改質剤用途、封じ込め（containment）用途または基材用途に使用され得る。用途の範囲は、合成小球体の費用が低く、そして一貫した特性により、収穫されたセノスフェアのものと比べて非常に広い。
【００８４】
本発明による合成小球体は、それらが、費用削減、重量削減、改善された加工、性能増強、改善された可削性および／または改善された加工性の特性を与える、複合材料でフィラーとして使用され得る。より詳細には、合成小球体は、ポリマー（熱硬化性、熱可塑性、および無機ジオポリマーを含む）、無機セメント材料（ポルトランドセメント、石灰セメント、アルミナ基材セメント、しっくい、燐酸基材セメント、マグネシア基材セメントおよび他の水硬性結合剤を包含する材料を含む）、コンクリート系（厳密なコンクリート構造、チルトアップコンクリートパネル、柱、懸濁コンクリート構造などを含む）、パテ（たとえば、空隙充填および補修用途のための）、木質複合材（粒子ボード、繊維ボード、木質／ポリマー複合材料および他の複合材木質構造を含む）、粘土およびセラミックスでのフィラーとして使用され得る。本発明による小球体のとくに好ましい使用は、繊維セメント建築製品におけるものである。
【００８５】
合成小球体は、他の材料と組み合わせて改質剤としても使用され得る。サイズおよび幾何学の適切な選択により、小球体を特定の材料と組み合わせることにより、フィルム厚の増大、分布の改善、流動性の改善などの独特の特徴を与え得る。代表的な改質剤用途は、光反射用途（たとえば、高速用標識および標示）、工業用爆発物、噴射エネルギー吸収構造物（たとえば、爆薬および爆発物のエネルギーを吸収するための）、塗料および粉末被覆用途、粉砕および噴射用途、掘削用途（たとえば、油田掘削のためのセメント）、吸着配合物ならびに音響または熱遮断用途を含む。
【００８６】
合成小球体は、他の材料を含有および／または保存するためにも使用され得る。代表的な封じ込め用途としては、医学および医薬用途（たとえば、薬剤のための微小容器）、放射性または毒性材料用の小封じ込め、ならびに、気体および液体用の小封じ込めがあげられる。
【００８７】
合成小球体は、界面反応が使用される種々の用途（すなわち、基材用途）で、特異的界面活性を提供するためにも使用され得る。合成小球体を、金属またはセラミック被覆、酸浸出などの第二の処理に供することによって、界面活性がさらに改善され得る。代表的な基材用途としては、イオン交換用途（流動体から混入物を除去するための）、触媒用途（小球体の表面が、合成、変換または分解反応で触媒としての役割を果たすように処理される）、濾過（混入物は、気体または液体の流れから除去される）、ポリマー複合材のための伝導性フィラーまたはＲＦ遮断フィラー、および医学用画像化（medical imaging）があげられる。
【００８８】
小球体前駆体の形成方法
前述のとおり、本発明は、凝集体前駆体の製造方法も提供する。
【００８９】
好ましくは、主要成分の量は、凝集体前駆体の総乾燥重量に基づいて、約４０重量％より大きい。好ましくは、発泡剤の量は、凝集体前駆体の総乾燥重量に基づいて、約１０重量％未満である。主要成分および発泡剤のより好ましい形態は前述される。
【００９０】
好ましくは、結合剤は、さらに、混合工程（ｂ）で主要成分および発泡剤と混合される。好ましくは、結合剤の量は、凝集体前駆体の総乾燥重量に基づいて、０．１〜５０重量％の範囲である。結合剤のより好ましい形態は前述される。
【００９１】
他の添加剤（たとえば、界面活性剤）は、適切な場合、混合工程（ｂ）で添加され得る。界面活性剤は、粒子を混合、懸濁および分散するのを助けるために使用され得る。
【００９２】
代表的に、混合工程（ｂ）は、水性分散液またはペーストを提供する。これらは、工程（ｃ）で乾燥される。混合は、セラミック粉末をブレンドするために使用されるいずれかの従来の手段によって行われ得る。好ましい混合技術の例としては、それに限定されないが、曝気タンク、ボールミル、単軸および二軸混合機、および摩擦ミルがあげられる。
【００９３】
乾燥は、使用される乾燥技術によって、３０〜６００℃の範囲の温度で行われ得、そして最大で約４８時間の期間をかけてなされ得る。スラリーおよびペーストを乾燥させるために、工業的に慣例上使用されるあらゆる型の乾燥機が、本発明に使用され得る。乾燥は、たとえば、定置皿または容器を使用するバッチ工程で行われ得る。あるいは、乾燥は、流動床乾燥機、回転乾燥機、回転トレー乾燥機、スプレー乾燥機またはフラッシュ乾燥機で行われ得る。あるいは、乾燥は、電子レンジオーブンを使用して行われ得る。最適な乾燥期間は、使用される乾燥方法の型に依存することが十分に認識される。
【００９４】
乾燥は、定置皿または容器で行われる場合、乾燥温度は、水の激しい沸騰、そしてそれにより乾燥容器の外に固形物を噴出させることを避けるために、最初に高く設定しすぎないことが好ましい。この場合、乾燥温度は、最初の急速な水の沸騰を避けるために、少なくとも最初は、好ましくは３０〜１００℃で、そしてより好ましくは４０〜８０℃の範囲である。しかし、水の初期の蒸発後に、乾燥温度を、最大で約３５０℃の温度に上昇させることができ、それによって、乾燥工程をいっそう迅速に完了する。
【００９５】
好ましくは、小球体前駆体の形成方法は、（ｄ）所定の粒子サイズの凝集体前駆体粒子を形成するために、工程（ｃ）から得られた乾燥混合物を粉砕する工程をさらに含む。乾燥工程および粉砕工程が単一工程で実施され得る。
【００９６】
好ましくは、乾燥混合物は、１０〜１０００ミクロン、より好ましくは３０〜１０００ミクロン、より好ましくは４０〜５００ミクロン、そしてより好ましくは５０〜３００ミクロンの平均粒子サイズを有する凝集体前駆体粒子を提供するために粉砕される。
【００９７】
凝集体前駆体の粒子サイズは、得られる合成中空小球体の粒子サイズに関連するが、当然に対応する程度はおおよそである。
【００９８】
本発明は、制御された粒子サイズ分布を有する合成中空小球体を提供することが好ましい。したがって、粉砕した凝集体前駆体は、所定の粒子サイズ分布に分類され得る。あるいは、凝集体前駆体中の制御された粒子サイズ分布は、乾燥工程でスプレー乾燥機の使用によって達成され得る。スプレー乾燥は、材料の高処理量および高速の乾燥時間を可能にする別の利点を有する。したがって、本発明の好ましい実施態様では、乾燥工程（ｃ）は、スプレー乾燥機を使用して行われ得る。スプレー乾燥機は、多数の標準教科書（たとえば、Industrial Drying Equipment, C.M. van't Land;Handbook of Industrial Drying  ２版、Arun S. Mujumbar）に記述され、そして当該分野で周知である。本発明でのスプレー乾燥機の使用は、凝集体前駆体のあらゆるサイジング／分類の必要性を実質的に軽減することが見出されている。
【００９９】
好ましくは、スプレー乾燥機に供給される水性スラリーは、２０〜８０重量％の固形物、より好ましくは２５〜７５重量％の固形物、そしてより好ましくは５０〜７０重量％の固形物を有する。
【０１００】
前述される凝集体成分に加えて、スラリーは、スプレー乾燥機中で混合、流動性または液滴形成を改善するために別の加工助剤または添加剤を含有し得る。適切な添加剤は、スプレー乾燥技術で周知である。このような添加剤の例としては、スルホネート、グリコールエーテル、炭化水素、セルロースエーテルなどがあげられる。これらは、０〜５重量％の範囲の量で水性スラリー中に含まれ得る。
【０１０１】
スプレー乾燥工程では、水性スラリーが、代表的に、所定の圧力および温度で、アトマイザーに汲み上げられて、スラリー液滴が形成される。たとえば、アトマイザーは、回転ディスク上に設置されるアトマイザー（遠心分離微粒化）、圧力ノズル（油圧噴霧）、またはスラリーが別の流動体（空気圧噴霧）と混合される２流動体圧ノズルであり得る。アトマイザーは、周期的な機械的または音波パルスにも供され得る。
【０１０２】
噴霧は、乾燥機チャンバーの頂部から、または底部から行われ得る。熱乾燥ガスは噴霧の方向と同じ流れ、または対抗する流れに注入され得る。
【０１０３】
スラリーの噴霧される液滴は、所定の滞留時間のあいだ、スプレー乾燥機で乾燥される。代表的には、スプレー乾燥機での滞留時間は０．１〜１０秒の範囲であり、そして２秒より大きな相当に長い滞留時間が、一般的により好ましい。
【０１０４】
好ましくは、スプレー乾燥機での入口温度は３００〜６００℃の範囲であり、そして出口温度は１００〜２２０℃の範囲である。
【０１０５】
ここで、本発明は、以下の図面を参照しながら例示のみの目的で説明される。
【実施例】
【０１０６】
実施例１
この実施例は、フライアッシュ、ナトリウムシリケートおよび糖からなる処方物から合成小球体を製造する方法を例示する。
【０１０７】
市販グレードのナトリウムシリケート溶液（ＳｉＯ2／Ｎａ2Ｏが３．２２であり、４０％固形物含有率である）、市販グレードの糖および水を有するＦ型フライアッシュ（５．４ミクロンの平均サイズに粉砕された）を混合して、３つの試料を作製した。成分の量は表１に示される。フライアッシュの組成は表２に示される。混合物を均質スラリーに混ぜ、平面皿に注ぎ、そして約５分間、室温で固形化させた。生じた生成物を、さらに約２０時間、約５０℃で乾燥させ、その後、それらを粉砕および濾して、１０６〜１８０ミクロンのサイズ範囲内の粉末を得た。次の工程で、各試料について、粉末を０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。種々の燃焼温度および滞留時間についての結果は表３に要約される。図２〜４は、それぞれ試料１、２および３から得られた生成物の断面を示す。
【０１０８】
【表１】
2005536333.tif 000003
【０１０９】
【表２】
2005536333.tif 000004
【０１１０】
【表３】
2005536333.tif 000005
【０１１１】
実施例２
この実施例は、フライアッシュ、ナトリウムシリケートおよびカーボンブラックからなる処方物から合成小球体を製造する方法を例示する。
【０１１２】
市販グレードのナトリウムシリケート溶液（ＳｉＯ2／Ｎａ2Ｏが３．２２であり、４０％固形物含有率である）、市販グレードのカーボンブラックおよび水を有するＦ型フライアッシュ（５．４ミクロンの平均サイズに粉砕された）を混合して、３つの試料を作製した。成分の量は表４に示される。フライアッシュの組成は表２に示される。各混合物を均質スラリーに混ぜ、平面皿に注ぎ、そして約５分間、室温で固形化させた。生じた生成物を、さらに約２０時間、約５０℃で乾燥させ、その後、それらを粉砕および濾して、１０６〜１８０ミクロンのサイズ範囲内の粉末を得た。次の工程で、各試料について、粉末を０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。種々の燃焼温度および滞留時間についての結果は表５に要約される。図５〜７は、それぞれ試料４、５および６から得られた生成物の断面を示す。
【０１１３】
【表４】
2005536333.tif 000006
【０１１４】
【表５】
2005536333.tif 000007
【０１１５】
実施例３
この実施例は、フライアッシュ、水酸化ナトリウムおよびカーボンブラックからなる処方物から合成小球体を製造する方法を例示する。
【０１１６】
市販グレードの固形水酸化ナトリウム（フレーク）、市販グレードのカーボンブラックおよび水を有するＦ型フライアッシュ（５．４ミクロンの平均サイズに粉砕された）を混合して、３つの試料を作製した。成分の量は表６に示される。フライアッシュの組成は表２に示される。各混合物を均質スラリーに混ぜ、平面皿に注ぎ、そして約５分間、室温で固形化させた。生じた生成物を、さらに約２０時間、約５０℃で乾燥させ、その後、それを粉砕および濾して、１０６〜１８０ミクロンのサイズ範囲内の粉末を得た。次の工程で、粉末を０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。結果は表７に要約される。図８は試料７から得られた生成物の断面を示す。
【０１１７】
【表６】
2005536333.tif 000008
【０１１８】
【表７】
2005536333.tif 000009
【０１１９】
実施例４
この実施例は、フライアッシュ、玄武岩、水酸化ナトリウムおよびカーボンブラックからなる処方物から合成小球体を製造する方法を例示する。
【０１２０】
３．７ミクロンの平均サイズに同時粉砕された９４グラムのＦ型フライアッシュおよび玄武岩を、５グラムの固形水酸化ナトリウム（フレーク）、１グラムの市販グレードのカーボンブラックおよび３８ｍｌの水と混合した。表８に示されるとおりに、玄武岩対フライアッシュの比率を変化させることによって、いくつかの試料を作製した。フライアッシュと玄武岩の組成は、それぞれ、表２および９に示される。各混合物を均質スラリーに混ぜ、平面皿に注ぎ、そして約５分間、室温で固形化させた。生じた生成物を、さらに約２０時間、約５０℃で乾燥させ、その後、それを粉砕および濾して、１０６〜１８０ミクロンのサイズ範囲内の粉末を得た。次の工程で、粉末を０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。結果は表１０に要約される。図９および１０は、それぞれ試料１２および１３から得られた生成物の断面を示す。
【０１２１】
【表８】
2005536333.tif 000010
【０１２２】
【表９】
2005536333.tif 000011
【０１２３】
【表１０】
2005536333.tif 000012
【０１２４】
実施例５
この実施例は、玄武岩、水酸化ナトリウムおよびシリコンカーバイドからなる処方物から合成小球体を製造する方法を例示する。
【０１２５】
３．７ミクロンの平均サイズに粉砕された９３．５グラムの玄武岩を、５グラムの市販グレードの固形水酸化ナトリウム（フレーク）、１．５グラムの市販グレードのシリコンカーバイドおよび３７．５ｍｌの水と混合した。玄武岩の組成は表９に示される。混合物を均質スラリーに混ぜ、平面皿に注ぎ、そして約５分間、室温で固形化させた。生じた生成物を、さらに約２０時間、約５０℃で乾燥させ、その後、それを粉砕および濾して、１０６〜１８０ミクロンのサイズ範囲内の粉末を得た。次の工程で、粉末を、０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。種々の燃焼温度および滞留時間についての結果は表１１に要約される。図１１−１３は、それぞれ１３００℃、１２５０℃および１２００℃で得られる生成物の断面を示す。
【０１２６】
【表１１】
2005536333.tif 000013
【０１２７】
実施例６
この実施例は、フライアッシュ、水酸化ナトリウムおよびシリコンカーバイドからなる処方物から合成小球体を製造する方法を例示する。
【０１２８】
３．２ミクロンの平均サイズに粉砕された９３．５グラムのＦ型フライアッシュを、５グラムの固形水酸化ナトリウム（フレーク）、１．５グラムの市販グレードのシリコンカーバイドおよび３７．４ｍｌの水と混合した。フライアッシュの組成は表１２に示される。混合物を均質スラリーに混ぜ、平面皿に注ぎ、そして約５分間、室温で固形化させた。生じた生成物を、さらに約２０時間、約５０℃で乾燥させ、その後、それを粉砕および濾して、１０６〜１８０ミクロンのサイズ範囲内の粉末を得た。次の工程で、粉末を、０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（たとえば、見かけ密度）、水浮遊物のパーセントおよびおおよその粒子サイズ分布について特徴づけた。種々の燃焼温度および滞留時間についての結果は表１３に要約される。図１４および１５は、それぞれ、１３００℃および１２５０℃で得られる生成物の断面を示す。
【０１２９】
【表１２】
2005536333.tif 000014
【０１３０】
【表１３】
2005536333.tif 000015
【０１３１】
実施例７
この実施例は、フライアッシュ、水酸化ナトリウムおよびカーボンブラックからなる処方物から合成小球体を製造する方法を例示する。
【０１３２】
９４グラムのＦ型フライアッシュ（５．４ミクロンの平均サイズに粉砕された）を、５グラムの固形水酸化ナトリウム（フレーク）、１グラムの市販グレードのカーボンブラックおよび３８ｍｌの水と混合して、試料を作製した。フライアッシュの組成は表２に示される。混合物を均質スラリーに混ぜ、凹面時計皿に注ぎ、その直後に、家庭用電子レンジ内に入れ、そして大型時計皿で覆った。スラリーの過剰加熱を避けるために制御された断続的電力オン／電力オフ加熱プログラムを使用して４分間、電子レンジ中でスラリーを、乾燥させた。生じた生成物は、粉砕およびさらなる試料調製に適切であったが、しかし、必要であれば、それを、摂氏約５０℃でオーブン中に保持させ得た。乾燥後、混合物を、粉砕および濾して、１０６〜１８０ミクロンのサイズ範囲内の粉末を得た。次の工程で、粉末を、０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間を供するように調整し得た。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（見かけの密度）およびおおよその粒子サイズ分布について特徴づけた。この試料の結果（ＭＷ）を、同じ処方物から製造されるが、対流オーブンを使用して５０℃で乾燥した試料７の結果と比較する。結果は表１４および１５に要約される。
【０１３３】
【表１４】
2005536333.tif 000016
【０１３４】
【表１５】
2005536333.tif 000017
【０１３５】
実施例８
この実施例は、生のイライト、水酸化ナトリウムおよびカーボンブラックからなる処方物から合成小球体を製造する方法を例示する。
【０１３６】
２ミクロンの平均サイズに粉砕された１１２．８６グラムの生のイライトを、５．９４グラムの固形水酸化ナトリウム（フレーク）、１．２グラムの市販グレードのカーボンブラックおよび８６．８ｍｌの水と混合した。生のイライトの組成は表１６に示される。混合物を均質スラリーに混ぜ、平面皿に注ぎ、そして約５分間、室温で固形化させた。生じた生成物を、さらに約２０時間、約５０℃で乾燥させ、その後、それを粉砕および濾して、１０６〜１８０ミクロンのサイズ範囲内の粉末を得た。次の工程で、粉末を、０．１４グラム／分のおよその供給速度で、垂直の加熱管炉に供給した。管炉の内側の気体の流れは、１分当たり１リットルの空気＋３リットルの窒素であった。炉の一定温度ゾーンを、頂点の燃焼温度で、１秒未満からおよそ数秒までの滞留時間となるように調整した。発泡小球体を、炉の底部に位置づけられる微細メッシュスクリーンで被覆された漏斗型収集装置で収集した。小球体を収集する上で助けになるように漏斗の末端で穏やかな吸引を行った。生成物は、粒子密度（見かけの密度）およびおおよその粒子サイズ分布について特徴づけた。種々の燃焼温度および滞留時間についての結果は表１７に要約される。図１６、１７および１８は、それぞれ試料１４、１５および１６から得られた生成物の断面を示す。
【０１３７】
【表１６】
2005536333.tif 000018
【０１３８】
【表１７】
2005536333.tif 000019
【０１３９】
実施例９
本発明による合成小球体（「Ａ」および「Ｂ」）の組成（重量パーセント）を、市販で入手可能な収穫セノスフェアの試料と比較した。結果は表１８に示される。
【０１４０】
【表１８】
2005536333.tif 000020
【０１４１】
実施例１０
この実施例は、本発明で凝集体前駆体を製造するために使用される代表的なスプレー乾燥条件を示す。
乾燥機        ：ボーエン・エンジニアリング，インク．２流動体ノズル型５９−ＢＳを
装着したＮｏ．１セラミック乾燥機
空気ノズル圧  ：約２０プサイ
サイクロン真空：約４．５
入口／出口温度：約５５０℃／１２０℃
チャンバー真空：約１．６
スラリー固形分：約５０％
【０１４２】
これらのスプレー乾燥条件を使用して製造された凝集体前駆体は、それから合成中空小球体を形成するのに適切な平均粒子サイズおよび粒子サイズ分布を有した。図１９は、主要成分１、発泡剤２および結合剤３を有する凝集体前駆体を概略的に示す。
【０１４３】
本発明は例示の目的で記載され、そして、発明の範囲内の内容の変更は当業者に容易に明らかであることが認識される。
【図面の簡単な説明】
【０１４４】
【図１】二相系Ｎａ2Ｏ−ＳｉＯ2についての相平衡図であり、その組成は、ＳｉＯ2の重量パーセントとして表される。
【図２】実施例１から得られた合成中空小球体（試料１）の走査電子顕微鏡写真である。
【図３】実施例１から得られた合成中空小球体（試料２）の走査電子顕微鏡写真である。
【図４】実施例１から得られた合成中空小球体（試料３）の走査電子顕微鏡写真である。
【図５】実施例２から得られた合成中空小球体（試料４）の走査電子顕微鏡写真である。
【図６】実施例２から得られた合成中空小球体（試料５）の走査電子顕微鏡写真である。
【図７】実施例２から得られた合成中空小球体（試料６）の走査電子顕微鏡写真である。
【図８】実施例３から得られた合成中空小球体（試料７）の走査電子顕微鏡写真である。
【図９】実施例４から得られた合成中空小球体（試料１２）の走査電子顕微鏡写真である。
【図１０】実施例４から得られた合成中空小球体（試料１３）の走査電子顕微鏡写真である。
【図１１】実施例５から得られた合成中空小球体の走査電子顕微鏡写真である。
【図１２】実施例５から得られた合成中空小球体の走査電子顕微鏡写真である。
【図１３】実施例５から得られた合成中空小球体の走査電子顕微鏡写真である。
【図１４】実施例６から得られた合成中空小球体の走査電子顕微鏡写真である。
【図１５】実施例６から得られた合成中空小球体の走査電子顕微鏡写真である。
【図１６】実施例８から得られた合成中空小球体（試料１４）の走査電子顕微鏡写真である。
【図１７】実施例８から得られた合成中空小球体（試料１５）の走査電子顕微鏡写真である。
【図１８】実施例８から得られた合成中空小球体（試料１６）の走査電子顕微鏡写真である。
【図１９】凝集体前駆体の概略図である。
【図１】
2005536333.tif 000021
【図２】
2005536333.tif 000022
【図３】
2005536333.tif 000023
【図４】
2005536333.tif 000024
【図５】
2005536333.tif 000025
【図６】
2005536333.tif 000026
【図７】
2005536333.tif 000027
【図８】
2005536333.tif 000028
【図９】
2005536333.tif 000029
【図１０】
2005536333.tif 000030
【図１１】
2005536333.tif 000031
【図１２】
2005536333.tif 000032
【図１３】
2005536333.tif 000033
【図１４】
2005536333.tif 000034
【図１５】
2005536333.tif 000035
【図１６】
2005536333.tif 000036
【図１７】
2005536333.tif 000037
【図１８】
2005536333.tif 000038
【図１９】
2005536333.tif 000039
【国際調査報告】
2005536333.tif 000040
2005536333.tif 000041
2005536333.tif 000042
2005536333.tif 000043